(57)【要約】      （修正有）【課題】高温の排ガスに長時間晒されても貴金属の粒成長を十分に抑制して触媒活性の低下を十分に抑制することができ、しかも使用に際して貴金属が粒成長した場合においても貴金属を再分散させて触媒活性を容易に再生させ、担持させた貴金属の単位量あたりの触媒活性が十分に高く、優れた触媒活性を発揮することが可能な排ガス浄化用触媒、並びにその排ガス浄化用触媒の再生方法を提供すること。【解決手段】ジルコニウムと、希土類元素及びアルカリ土類金属元素からなる群から選択され且つセリウムを含む少なくとも一つの金属元素との複合酸化物を含む蛍石型構造の担体と、前記担体に担持された貴金属とを含み、前記担体中に含有される前記金属元素の量が前記担体に対して金属換算で５１〜７５ｍｏｌ％の範囲にあり、前記金属元素中に含有されるセリウムの量が前記金属元素に対して金属換算で９０ｍｏｌ％以上の範囲であることを特徴とする排ガス浄化用触媒。【選択図】なし【特許請求の範囲】
【請求項１】
ジルコニウムと、希土類元素及びアルカリ土類金属元素からなる群から選択され且つセリウムを含む少なくとも一つの金属元素との複合酸化物を含む蛍石型構造の担体と、前記担体に担持された貴金属とを含み、
前記担体中に含有される前記金属元素の量が前記担体に対して金属換算で５１〜７５ｍｏｌ％の範囲にあり、前記金属元素中に含有されるセリウムの量が前記金属元素に対して金属換算で９０ｍｏｌ％以上の範囲にあり、前記担体１００ｇあたりの前記貴金属の担持量が式（１）：
Ｘ＝（σ／１００）×Ｓ／ｓ÷Ｎ×Ｍｎｍ×１００      （１）
［式（１）中、Ｘは前記担体１００ｇあたりの前記貴金属の量の基準値（単位：ｇ）を示し、σは式（２）：
σ＝Ｍ−５０      （２）
（式（２）中、Ｍは前記担体中に含有される前記金属元素の割合（単位：ｍｏｌ％）を示す。）
により算出される前記金属元素が前記金属元素に囲まれる確率（単位：％）を示し、Ｓは前記担体の比表面積（単位：ｍ２／ｇ）を示し、ｓは式（３）：
【数１】
2007289921.tif 000008
（式（３）中、ａは格子定数（単位：Å）を示す）
により算出される陽イオン１個あたりの単位面積（単位：Å２／個）を示し、Ｎはアボガドロ数（６．０２×１０２３（単位：個））を示し、Ｍｎｍは前記担体に担持された前記貴金属の原子量を示す。］
により算出される基準値Ｘの２倍以下であり且つ０．０１〜０．８ｇの範囲にあることを特徴とする排ガス浄化用触媒。
【請求項２】
前記担体１００ｇあたりの前記貴金属の担持量が０．０２〜０．５ｇの範囲にあることを特徴とする請求項１に記載の排ガス浄化用触媒。
【請求項３】
前記担体１００ｇあたりの前記貴金属の担持量が０．０５〜０．３ｇの範囲にあることを特徴とする請求項１又は２に記載の排ガス浄化用触媒。
【請求項４】
請求項１〜３のうちのいずれか一項に記載の排ガス浄化用触媒に対して、酸素を含む酸化雰囲気中にて加熱する酸化処理、及び還元処理を施すことを特徴とする排ガス浄化用触媒の再生方法。
【請求項５】
前記酸化処理における温度が５００〜１０００℃であることを特徴とする請求項４に記載の排ガス浄化用触媒の再生方法。
【請求項６】
前記酸化雰囲気における酸素濃度が１体積％以上であることを特徴とする請求項４又は５に記載の排ガス浄化用触媒の再生方法。
【請求項７】
前記排ガス浄化用触媒を内燃機関の排気系に装着した状態で、前記酸化処理及び前記還元処理を施すことを特徴とする請求項４〜６のうちのいずれか一項に記載の排ガス浄化用触媒の再生方法。
【発明の詳細な説明】
【技術分野】
【０００１】
本発明は、排ガス浄化用触媒並びにその再生方法に関する。
【背景技術】
【０００２】
自動車エンジンから排出される排ガス中のＨＣ、ＣＯ、ＮＯｘ等の有害成分を除去するために、従来から排ガス浄化用触媒が用いられている。このような排ガス浄化用触媒としては、理論空燃比で燃焼された排ガス中のＨＣ、ＣＯ及びＮＯｘを同時に浄化する三元触媒が知られており、一般に、コーディエライト、金属箔等からなりハニカム形状に形成された基材（担体基材）と、基材表面に形成された活性アルミナ粉末、シリカ粉末等からなる担体（触媒担持層）と、この担体に担持された白金等の貴金属からなる触媒成分とから構成されている。
【０００３】
例えば、特開２００５−２７０８８２号公報（特許文献１）においては、１種又は２種以上のセリア、セリア−ジルコニア、セリア−ジルコニア−イットリア、セリア−ランタン−ジルコニアのいずれかである酸化物からなる多孔質担体に、１種又は２種以上の原子数１０〜５００００の１種又は２種以上の遷移金属又は遷移金属酸化物からなる触媒金属粒子を担持してなる触媒が開示されている。
【０００４】
また、特開２００２−７９０５３号公報（特許文献２）においては、少なくとも１種の貴金属、耐火性無機酸化物、セリウム及びランタンを含有し且つ結晶構造が正方晶型の酸化ジルコニウムの単一構造であるジルコニウム酸化物を含有する触媒活性成分を、耐火性三次元構造体に被覆した排ガス浄化用触媒が開示されている。
【０００５】
さらに、特開２００４−１４１８３３号公報（特許文献３）においては、セリア及びジルコニアを含む金属酸化物粒子に貴金属が担持されており、前記金属酸化物粒子が、セリアよりジルコニアを多く含有する中心部、及びジルコニアよりセリアを多く含有する表面層を有する排ガス浄化用触媒が開示されている。
【０００６】
また、特開２００４−２４３１７７号公報（特許文献４）においては、一つの粒子中に少なくともＣｅＯ２とＺｒＯ２とを含む複合酸化物粉末に貴金属が担持されてなり、前記複合酸化物粉末のＣｅＯ２の重量％をＣＣｅとしＺｒＯ２の重量％をＣＺｒとしたときに０．５≦ＣＺｒ／ＣＣｅ≦１．５の関係を満たし、前記貴金属は、前記複合酸化物粉末を純水に懸濁したときの水浸ｐＨ値より低いｐＨ値を示す貴金属塩水溶液を用いて前記複合酸化物粉末に担持されている排ガス浄化用触媒が開示されている。
【０００７】
一方、貴金属粒子に粒成長が発生した排ガス浄化用触媒を再生する方法が種々開発されてきている。例えば、特開平７−７５７３７号公報（特許文献５）には、無機多孔質の母材に活性種として貴金属が担持されてなる排ガス浄化用触媒の再生方法であって、前記触媒にハロゲンを作用させて前記母材上で貴金属のハロゲン化物を生成させた後にそのハロゲン化物からハロゲンを脱離させる方法が開示されている。また、特開２０００−２０２３０９号公報（特許文献６）には、アルカリ土類金属酸化物及び希土類酸化物から選ばれる少なくとも一種を含む担体と該担体に担持された白金とよりなる排ガス浄化用触媒に対して、酸化処理を行い、次いで還元処理を行う方法が開示されている。
【特許文献１】特開２００５−２７０８８２号公報
【特許文献２】特開２００２−７９０５３号公報
【特許文献３】特開２００４−１４１８３３号公報
【特許文献４】特開２００４−２４３１７７号公報
【特許文献５】特開平７−７５７３７号公報
【特許文献６】特開２０００−２０２３０９号公報
【発明の開示】
【発明が解決しようとする課題】
【０００８】
しかしながら、特許文献１に記載のような触媒においては、貴金属をクラスターとして担持することで貴金属粒子の熱安定化を図るものであるため、より高温に耐えるものとすると貴金属の単位量あたりの触媒活性が低下するという問題があった。また、特許文献２に記載のような排ガス浄化用触媒においては、貴金属保持サイトが不足しているため、貴金属が粒成長して触媒活性が低下するという問題があった。更に、特許文献３〜４に記載のような排ガス浄化用触媒は、担体粒子中のセリウムとジルコニウムの組成が均一でないために耐熱性が劣り、貴金属の粒成長の抑制という点では必ずしも十分ではなかった。また、特許文献１〜４に記載のような排ガス浄化用触媒においては、長時間使用後における貴金属の単位量あたりの触媒活性が必ずしも十分なものではなく且つ再生処理によって十分な触媒活性の再生を示すものではかった。
【０００９】
また、特許文献５に記載の方法のようにハロゲンを作用させて排ガス浄化用触媒を再生する方法においては、触媒を内燃機関の排気系に装着した状態で再生することは非常に困難であり、また、粒成長した貴金属を再分散させて触媒活性を再生させる再生処理に要する時間の短縮に限界があった。更に、特許文献６に記載の方法であっても、粒成長した貴金属を再分散させて触媒活性を再生させる再生処理に要する時間の短縮と温度の低減という点で必ずしも十分なものではなかった。
【００１０】
本発明は、上記従来技術の有する課題に鑑みてなされたものであり、高温の排ガスに長時間晒されても貴金属の粒成長を十分に抑制して触媒活性の低下を十分に抑制することができ、しかも使用に際して貴金属が粒成長した場合においても貴金属を再分散させて触媒活性を容易に再生させ、担持させた貴金属の単位量あたりの触媒活性が十分に高く、優れた触媒活性を発揮することが可能な排ガス浄化用触媒、並びにその排ガス浄化用触媒の再生方法を提供することを目的とする。
【課題を解決するための手段】
【００１１】
本発明者らは、上記目的を達成すべく鋭意研究を重ねた結果、ジルコニウムと、希土類元素及びアルカリ土類金属元素からなる群から選択され且つセリウムを含む少なくとも一つの金属元素とを含む蛍石型構造の担体と、前記担体に担持された貴金属とを含み、前記担体中に含有される前記金属元素の量が前記担体に対して金属換算で５１〜７５ｍｏｌ％の範囲にあり、前記金属元素中に含有されるセリウムの量が前記金属元素に対して金属換算で９０ｍｏｌ％以上の範囲にあり、前記担体１００ｇあたりの前記貴金属の担持量が特定の式によって算出される基準値Ｘの２倍以下であり且つ０．０１〜０．８ｇの範囲にある排ガス浄化用触媒によって、驚くべきことに、高温の排ガスに長時間晒されても貴金属の粒成長を十分に抑制して触媒活性の低下を十分に抑制することができ、しかも使用に際して貴金属が粒成長した場合においても貴金属を再分散させて触媒活性を容易に再生させ、担持させた貴金属の単位量あたりの触媒活性が十分に高く、優れた触媒活性を発揮することが可能となることを見出し、本発明を完成するに至った。
【００１２】
すなわち、本発明の排ガス浄化用触媒は、ジルコニウムと、希土類元素及びアルカリ土類金属元素からなる群から選択され且つセリウムを含む少なくとも一つの金属元素との複合酸化物を含む蛍石型構造の担体と、前記担体に担持された貴金属とを含み、
前記担体中に含有される前記金属元素の量が前記担体に対して金属換算で５１〜７５ｍｏｌ％の範囲にあり、前記金属元素中に含有されるセリウムの量が前記金属元素に対して金属換算で９０ｍｏｌ％以上の範囲にあり、前記担体１００ｇあたりの前記貴金属の担持量が式（１）：
Ｘ＝（σ／１００）×Ｓ／ｓ÷Ｎ×Ｍｎｍ×１００      （１）
［式（１）中、Ｘは前記担体１００ｇあたりの前記貴金属の量の基準値（単位：ｇ）を示し、σは式（２）：
σ＝Ｍ−５０      （２）
（式（２）中、Ｍは前記担体中に含有される前記金属元素の割合（単位：ｍｏｌ％）を示す。）
により算出される前記金属元素が前記金属元素に囲まれる確率（前記金属元素が貴金属の高温安定性に有効に寄与する確率（単位：％））を示し、Ｓは前記担体の比表面積（単位：ｍ２／ｇ）を示し、ｓは式（３）：
【００１３】
【数１】
2007289921.tif 000002
【００１４】
（式（３）中、ａは格子定数（単位：Å）を示す）
により算出される陽イオン１個あたりの単位面積（単位：Å２／個）を示し、Ｎはアボガドロ数（６．０２×１０２３（単位：個））を示し、Ｍｎｍは前記担体に担持された前記貴金属の原子量を示す。］
により算出される基準値Ｘの２倍以下であり且つ０．０１〜０．８ｇの範囲にあることを特徴とするものである。
【００１５】
上記本発明の排ガス浄化用触媒においては、前記担体１００ｇあたりの前記貴金属の担持量が基準値Ｘの２倍以下且つ０．０２〜０．５ｇの範囲にあることが好ましく、基準値Ｘの２倍以下且つ０．０５〜０．３ｇの範囲にあるとより好ましい。
【００１６】
また、本発明の排ガス浄化用触媒の再生方法は、上記本発明の排ガス浄化用触媒に対して、酸素を含む酸化雰囲気中にて加熱する酸化処理、及び還元処理を施すことを特徴とする方法である。
【００１７】
上記本発明の排ガス浄化用触媒の再生方法においては、前記酸化処理における温度が５００〜１０００℃であることが好ましい。
【００１８】
また、上記本発明の排ガス浄化用触媒の再生方法においては、前記酸化雰囲気における酸素濃度が１体積％以上であることが好ましい。
【００１９】
さらに、上記本発明の排ガス浄化用触媒の再生方法においては、前記排ガス浄化用触媒を内燃機関の排気系に装着した状態で、前記酸化処理及び前記還元処理を施すことが好ましい。
【００２０】
なお、本発明の排ガス浄化用触媒及び本発明の排ガス浄化用触媒の再生方法によって上記目的が達成される理由は必ずしも定かではないが、本発明者らは以下のように推察する。すなわち、本発明の排ガス浄化用触媒においては、ジルコニウムと、希土類元素及びアルカリ土類金属元素からなる群から選択され且つセリウムを含む少なくとも一つの金属元素との複合酸化物が、貴金属に対して極めて強い相互作用を示す。これは、酸化雰囲気下において貴金属が酸素を介してセリウム（Ｃｅ）や希土類元素及びアルカリ土類金属元素と結合することに起因する。そのため、高温の排ガスに長時間晒されても貴金属の粒成長が十分に抑制され、触媒活性の低下を十分に抑制することができる。
【００２１】
また、本発明においては、前記担体が蛍石型構造を備え且つ金属元素中のセリウムの割合が前述のような範囲にあるため、セリウムが担体中に固溶した状態で存在することから、高温雰囲気下においても比表面積の低下が十分に抑制され、且つ前記担体の単位量あたりの貴金属を保持できるサイト数が十分なものとなり、貴金属の粒成長が十分に抑制され、触媒活性の低下を十分に抑制することが可能となる。また、貴金属の量が前述の条件を満たす範囲にあることから、余剰な貴金属に起因した粒成長が抑制される。
【００２２】
また、本発明の排ガス浄化用触媒を長期間使用して粒成長した場合には、酸素を含む酸化雰囲気中にて加熱（好ましくは５００〜１０００℃で加熱）することによって、貴金属は担体と複合酸化物及び金属酸化物を形成し、次第に担体表面上に拡がった状態で分散される。その結果、担体上の貴金属は酸化物の状態で高分散担持された状態となり（再分散）、次いで還元処理を施すことによって酸化物状態の貴金属を金属状態に還元されることとなり、触媒活性が再生するものと本発明者らは推察する。
【発明の効果】
【００２３】
本発明によれば、高温の排ガスに長時間晒されても貴金属の粒成長を十分に抑制して触媒活性の低下を十分に抑制することができ、しかも使用に際して貴金属が粒成長した場合においても貴金属を再分散させて触媒活性を容易に再生させ、担持させた貴金属の単位量あたりの触媒活性が十分に高く、優れた触媒活性を発揮することが可能な排ガス浄化用触媒、並びにその排ガス浄化用触媒の再生方法を提供することが可能となる。
【発明を実施するための最良の形態】
【００２４】
以下、本発明をその好適な実施形態に即して詳細に説明する。
【００２５】
先ず、本発明の排ガス浄化用触媒について説明する。すなわち、本発明の排ガス浄化用触媒は、ジルコニウムと、希土類元素及びアルカリ土類金属元素からなる群から選択され且つセリウムを含む少なくとも一つの金属元素との複合酸化物を含む蛍石型構造の担体と、前記担体に担持された貴金属とを含み、
前記担体中に含有される前記金属元素の量が前記担体に対して金属換算で５１〜７５ｍｏｌ％の範囲にあり、前記金属元素中に含有されるセリウムの量が前記金属元素に対して金属換算で９０ｍｏｌ％以上の範囲にあり、前記担体１００ｇあたりの前記貴金属の担持量が式（１）：
Ｘ＝（σ／１００）×Ｓ／ｓ÷Ｎ×Ｍｎｍ×１００      （１）
［式（１）中、Ｘは前記担体１００ｇあたりの前記貴金属の量の基準値（単位：ｇ）を示し、σは式（２）：
σ＝Ｍ−５０      （２）
（式（２）中、Ｍは前記担体中に含有される前記金属元素の割合（単位：ｍｏｌ％）を示す。）
により算出される前記金属元素が前記金属元素に囲まれる確率（単位：％）を示し、Ｓは前記担体の比表面積（単位：ｍ２／ｇ）を示し、ｓは式（３）：
【００２６】
【数２】
2007289921.tif 000003
【００２７】
（式（３）中、ａは格子定数（単位：Å）を示す）
により算出される陽イオン１個あたりの単位面積（単位：Å２／個）を示し、Ｎはアボガドロ数（６．０２×１０２３（単位：個））を示し、Ｍｎｍは前記担体に担持された前記貴金属の原子量を示す。］
により算出される基準値Ｘの２倍以下であり且つ０．０１〜０．８ｇの範囲にあることを特徴とするものである。
【００２８】
本発明にかかる担体は、ジルコニウムと、希土類元素及びアルカリ土類金属元素からなる群から選択され且つセリウムを含む少なくとも一つの金属元素との複合酸化物を含み、且つ蛍石型構造を備えるものである。ここで、蛍石型構造とは、ＡＸ２型化合物（Ａは金属元素、Ｘは酸素）の結晶構造の一つで蛍石により代表される構造であり、面心立方格子で単位格子中に４個の化学式数が含まれる構造である。
【００２９】
このような希土類元素としては、スカンジウム（Ｓｃ）、イットリウム（Ｙ）、ランタン（Ｌａ）、セリウム（Ｃｅ）、プラセオジム（Ｐｒ）、ネオジム（Ｎｄ）、サマリウム（Ｓｍ）、ガドリニウム（Ｇｄ）、テルビウム（Ｔｂ）、ジスプロシウム（Ｄｙ）、イッテルビウム（Ｙｂ）、ルテチウム（Ｌｕ）等が挙げられ、中でも、貴金属及びその酸化物との相互作用が強く親和性が大きい傾向にあるという観点からＬａ、Ｃｅ、Ｎｄ、Ｐｒ、Ｙ、Ｓｃが好ましく、Ｌａ、Ｃｅ、Ｙ、Ｎｄがより好ましい。また、アルカリ土類金属元素としては、マグネシウム（Ｍｇ）、カルシウム（Ｃａ）、ストロンチウム（Ｓｒ）、バリウム（Ｂａ）、ラジウム（Ｒａ）が挙げられ、中でも、貴金属及びその酸化物との相互作用が強く親和性が大きい傾向にあるという観点からＭｇ、Ｃａ、Ｂａが好ましい。このような電気陰性度の低い希土類元素及びアルカリ土類金属元素は、貴金属との相互作用が強いため、酸化雰囲気において酸素を介して貴金属と結合し、貴金属の蒸散やシンタリングを抑制し、活性点である貴金属の劣化を十分に抑制することができる。
【００３０】
このような担体においては、上述のジルコニウムと、希土類元素及びアルカリ土類金属元素からなる群から選択され且つセリウムを含む少なくとも一つの金属元素とが複合酸化物を形成する必要がある。すなわち、ジルコニウムと、希土類元素及びアルカリ土類金属元素からなる群から選択され且つセリウムを含む少なくとも一つの金属元素とが単に共存している状態（例えば、ジルコニア粒子と、アルカリ土類金属酸化物粒子及び希土類酸化物粒子からなる群から選択される少なくとも一つの酸化物粒子とが均一分散している状態）では、担体の耐熱性が十分に確保されないばかりか再生処理を施した場合に担体上の貴金属を十分に再分散できず、触媒活性は十分に再生しない。
【００３１】
また、本発明にかかる担体において、担体中に含有される前記金属元素の量は、前記担体に対して金属換算で５１〜７５ｍｏｌ％の範囲である。また、このような金属元素の量としては、前記担体に対して金属換算で５１．５〜７０ｍｏｌ％の範囲にあることが好ましく、５２〜６５ｍｏｌ％の範囲にあることがより好ましく、５２．５〜６０ｍｏｌ％の範囲にあることが特に好ましい。このような金属元素の量が５１ｍｏｌ％未満では、前記担体の貴金属を保持できるサイト数が減少し、効率的に貴金属を保持することができず、また、後述する本発明の再生方法を採用して再生処理を施しても担体上の貴金属の粒子は十分に小さくならない。他方、このような金属元素の量が７５ｍｏｌ％を超えると、前記複合酸化物中のジルコニウムの比率が少なくなって比表面積の維持が困難となり、耐熱性に劣る傾向にある。
【００３２】
また、このような金属元素中に含有されるセリウムの量は、前記金属元素に対して金属換算で９０ｍｏｌ％以上の範囲である。このようなセリウムの量が前記９０ｍｏｌ％未満では、セリウム以外の金属元素が担体中に固溶しきれなくなり、比表面積の低下を招く。
【００３３】
さらに、前記担体においては、ジルコニウムと前記金属元素とが固溶して粒子内において均一な組成となる。一般に、担体中のＣｅＯ２は高温還元時に著しく比表面積を低下するため、担体中においてジルコニウムとセリウムとの間に組成分布があると耐熱性が低下する傾向にある。しかしながら、本発明においては、前述のように前記担体中の組成が均一なものとなるため比表面積の低下を抑制できる。そのため、本発明にかかる担体は耐熱性に優れたものとなる。
【００３４】
また、このような担体の比表面積は、５ｍ２／ｇ以上（より好ましくは１０ｍ２／ｇ以上、更に好ましくは１５ｍ２／ｇ以上）であることが好ましい。比表面積が前記下限未満では、十分な触媒活性を発揮させるために妥当な量の貴金属を担持することが困難となる。また、担体の耐熱性を確保できる限りにおいては、担体の比表面積はより大きいなことが好ましいため、前記比表面積の上限は特に制限されない。なお、担体は耐久雰囲気（高温雰囲気）中で比表面積の低下を起こさないことが触媒活性の維持に対して重要な要素の一つであることから、このような触媒に用いる担体としては、予め熱履歴を加えることによって比表面積を落としたものを利用することもできる。そのため、本発明にかかる担体としては、予め熱履歴を加えて比表面積を８０ｍ２／ｇ未満、更には６０ｍ２／ｇ未満としたものを利用してもよい。なお、このような比表面積は吸着等温線からＢＥＴ等温吸着式を用いてＢＥＴ比表面積として算出することができる。
【００３５】
また、前記複合酸化物は、酸素１ｓ軌道の結合エネルギーの値が５３１ｅＶ以下の値を示すものであることが好ましく、５３１〜５２９ｅＶの値を示すものであることが特に好ましい。前記結合エネルギーの値が５３１ｅＶを超えている複合酸化物を用いた場合は、貴金属と担体との相互作用が十分に強くならず、再生処理のうちの酸化処理を施しても担体上の貴金属が十分に再分散しない傾向にある。他方、前記結合エネルギーの値が５２９ｅＶ未満の複合酸化物を用いた場合は、貴金属と担体との相互作用が強くなり過ぎて、再生処理のうちの還元処理を施しても担体上の貴金属が活性な状態に戻りにくくなる傾向にある。
【００３６】
このような条件を満たす前記複合酸化物としては、例えば以下のもの：
ＣｅＯ２−ＺｒＯ２−Ｙ２Ｏ３：５３０．０４ｅＶ
ＣｅＯ２−ＺｒＯ２：５３０ｅＶ
ＣｅＯ２−ＺｒＯ２−Ｌａ２Ｏ３−Ｐｒ２Ｏ３：５２９．７９ｅＶ
が挙げられる。
【００３７】
また、前記担体は、上述の複合酸化物を含むものであればよく、他の成分としてアルミナ、ゼオライト、ジルコニア等が更に含まれていてもよい。その場合、本発明にかかる担体における前記複合酸化物の比率が５０質量％以上であることが好ましい。
【００３８】
さらに、このような担体の形状としては特に制限されないが、比表面積を向上させることでより高い触媒活性が得られることから、粉体状であることが好ましい。また、担体が粉体状のものである場合においては、前記担体の粒度（二次粒子径）は特に制限されず、５〜２００μｍであることが好ましい。前記粒度が前記下限未満では、担体の微細化にコストがかかるとともに、その扱いが困難となる傾向にあり、他方、前記上限を超えると後述するような基材上に本発明の排ガス浄化用触媒のコート層を安定に形成させることが困難となる傾向にある。
【００３９】
なお、本発明にかかる前記担体の製造方法は、特に制限されず、例えば以下のような方法によって得ることができる。すなわち、上述の複合酸化物の原料となる諸金属の塩（例えば、硝酸塩）と、更に必要に応じて界面活性剤（例えば、ノニオン系界面活性剤）とを含有する水溶液から、アンモニアの存在下で上記複合酸化物の共沈殿物を生成せしめ、得られた共沈殿物を濾過、洗浄した後に乾燥し、更に焼成することによって前記複合酸化物からなる担体を得ることができる。
【００４０】
また、本発明の排ガス浄化用触媒においては、前記担体に貴金属が担持されている。このような貴金属としては、白金、ロジウム、パラジウム、オスミウム、イリジウム、金等が挙げられるが、得られる排ガス浄化用触媒がより高い触媒活性を示すという観点からは、白金、ロジウム、パラジウムが好ましく、再生の観点から白金、パラジウムが好ましい。
【００４１】
また、本発明においては、前記担体１００ｇあたりの前記貴金属の担持量は、基準値Ｘの２倍以下であり且つ０．０１〜０．８ｇ（より好ましくは０．０２〜０．５ｇ、更に好ましくは０．０５〜０．３ｇ、）である。このような貴金属の担持量が前記下限未満では、貴金属により得られる触媒活性が不十分となる傾向にあり、他方、前記上限を超えると、コストが高騰するとともに粒成長が起こり易くなり、貴金属の単位量あたりの触媒活性が低下する傾向にある。
【００４２】
また、本発明における基準値Ｘの算出方法は、式（１）：
Ｘ＝（σ／１００）×Ｓ／ｓ÷Ｎ×Ｍｎｍ×１００      （１）
［式（１）中、Ｘは前記担体１００ｇあたりの前記貴金属の量の基準値（単位：ｇ）を示し、σは式（２）：
σ＝Ｍ−５０      （２）
（式（２）中、Ｍは前記担体中に含有される前記金属元素の割合（単位：ｍｏｌ％）を示す。）
により算出される前記金属元素が前記金属元素に囲まれる確率（単位：％）を示し、Ｓは前記担体の比表面積（単位：ｍ２／ｇ）を示し、ｓは式（３）：
【００４３】
【数３】
2007289921.tif 000004
【００４４】
（式（３）中、ａは格子定数（単位：Å）を示す）
により算出される陽イオン１個あたりの単位面積（単位：Å２／個）を示し、Ｎはアボガドロ数（６．０２×１０２３（単位：個））を示し、Ｍｎｍは前記担体に担持された前記貴金属の原子量を示す。］
により示される。本発明においては、前記担体１００ｇあたりの前記貴金属の担持量は、０．０１〜０．８ｇ且つ基準値Ｘの２倍（より好ましくは１．５倍、更に好ましくは１倍）以下である。なお、本発明においては、貴金属が２種以上担持されている場合には、前記貴金属の原子量Ｍｎｍは、それぞれの貴金属の原子量にそれぞれの貴金属の全貴金属量に対する割合を掛け合わせて算出された値を全て足し合せて算出される値とする。
【００４５】
このような式（１）は、担体上の貴金属を安定に保持させるためのサイトの量、つまり、前記貴金属の基準値Ｘと担体の組成及び比表面積との関係を示すものである。本発明において、貴金属の担持量が上記式（１）により算出される基準値Ｘの２倍を超えると、貴金属を担持させるためのサイトの量に対して担持される貴金属の量が多くなるため余剰な貴金属が存在することとなり、粒成長が起こり易くなり、貴金属の単位量あたりの触媒活性が低下する。しかしながら、貴金属の担持量が前記基準値Ｘの２倍以下である場合には後述する本発明の再生処理を施せば、貴金属を容易に再分散させることができ、貴金属の単位量あたりの触媒活性を再生することができる。貴金属の担持量が前記基準値Ｘに近くなると、担体の貴金属を担持させるためのサイトの量に対して妥当な貴金属の量に近づき、より粒成長を抑制し再生性が向上する。さらに、貴金属の担持量が前記基準値Ｘ以下になると、担体の貴金属を担持させるためのサイトの量より少ない貴金属量を担持せしめることができており、貴金属は酸素を介して担体表面の陽イオンと十分に結合できるため、担体の表面において貴金属が安定して存在するとともに高分散の状態で保持され、貴金属の粒成長がさらに抑制され、貴金属の単位量あたりの触媒活性がより十分なものとなる。
【００４６】
図１に、上記式（１）における貴金属の量の基準値Ｘと担体の比表面積Ｓとの関係を示すグラフを示す。なお、この図１は、例としてＣｅ０．６Ｚｒ０．４Ｏ２担体（Ｍ＝６０ｍｏｌ％、格子定数ａ＝５．３０４９１５Å）及びＰｔ（原子量Ｍｎｍ：１９５．０９）を用いた場合に計算されて得られるグラフである。
【００４７】
また、本発明においては、特に長期間使用後においても前記担体１００ｇあたり貴金属の担持量が上記式（１）により算出される前記基準値Ｘの２倍以下であり且つ０．０１〜０．８ｇの範囲にあるという条件を満たすことが好ましく、例えば、触媒１．５ｇに対して３３３ｃｃ／分となるようにしてリッチガス（ＣＯ（３．７５容量％）／Ｈ２（１．２５容量％）／Ｈ２Ｏ（３容量％）／Ｎ２（ｂａｌａｎｃｅ））と、リーンガス（Ｏ２（５容量％）／Ｈ２Ｏ（３容量％）／Ｎ２（ｂａｌａｎｃｅ））とを５分ごとに交互に流入させたモデルガス雰囲気下で１０００℃の温度条件で５時間保持する耐久試験を行った後においても、前記担体１００ｇあたり貴金属の担持量が上記条件を満たすことが好ましい。
【００４８】
また、本発明の排ガス浄化用触媒において、前記貴金属はより細粒化された粒子の状態で担体に担持されることが好ましい。このような貴金属の粒子の粒径としては３ｎｍ以下であることが好ましく、２ｎｍ以下であることがより好ましい。前記貴金属の粒子径が前記上限を超えると高度な触媒活性が得ることが困難になる傾向にある。
【００４９】
なお、前記担体に前記貴金属を担持させる方法としては、貴金属の担持量が前述の各条件を満たすように調整する以外は特に制限されず、例えば、貴金属の担持量が前述の各条件を満たすようにして調製した貴金属の塩（例えば、ジニトロジアミン塩）や錯体（例えば、テトラアンミン錯体）を含有する水溶液を前記担体に接触させた後に乾燥し、焼成する方法を採用することができる。
【００５０】
また、本発明の排ガス浄化用触媒においては、前記担体に、アルカリ土類金属元素、希土類元素及び３Ａ族元素からなる群から選択される少なくとも一つの元素を含有する添加成分が更に担持されていることが好ましい。このような担持成分を前記担体に担持せしめることにより、担体の塩基性をより向上させ、担体とその担体に担持された貴金属との間により強い相互作用を付与することができ、これによって貴金属の粒成長をより十分に抑制して触媒活性の低下を十分に抑制することが可能となる。また、このような担持成分を前記担体に担持せしめることにより、上述のように担体と貴金属との間に極めて強い相互作用が働くことから、使用に際して粒成長した場合に後述の本発明の排ガス浄化用触媒の再生方法を採用して再生処理を施すことで、より効率よく貴金属を再分散させて触媒活性を再生できる傾向にある。
【００５１】
また、このような添加成分に含有される元素としては、担体の塩基性をより向上させて貴金属の粒成長をより十分に抑制できるとともに、貴金属が粒成長した場合においても触媒活性をより容易に再生させることができるという観点から、マグネシウム、カルシウム、ネオジウム、プラセオジウム、バリウム、ランタン、セリウム、イットリウム及びスカンジウムからなる群から選択される少なくとも一種の元素が好ましく、ネオジウム、バリウム、イットリウム及びスカンジウムが更に好ましい。
【００５２】
また、このような添加成分の担持量は、金属換算で前記貴金属の量に対するモル比（添加成分の量／貴金属の量）が０．５〜２０（より好ましくは１〜１０）の範囲となる量である。このようなモル比が前記下限未満では、添加成分の担持量が十分でないため担体の塩基性を向上させることが困難となり、貴金属の粒成長をより十分に抑制する効果が低減する傾向にあり、他方、前記上限を超えると担体の比表面積が低下し、貴金属の分散性が低下する傾向にある。
【００５３】
また、このような添加成分は、担持量を少量にして前記担体の外表面に担持させる量を確実に制御することが好ましく、更にコスト面でも担持量が少ないことが好ましいという観点から、前記担体の外表面近傍に高い密度で担持されていることが好ましい。このような状態としては、前記担体が粉体状のものである場合には、前記添加成分の８０％以上が前記担体の外表面から前記担体の中心までの間において前記担体の外表面から３０％の領域に担持されていることが好ましい。
【００５４】
また、前記担体に添加成分を担持させる方法としては特に制限されず、例えば、上記元素の塩（例えば、炭酸塩、硝酸塩、クエン酸塩、酢酸塩、硫酸塩）や錯体を含有する水溶液を前記担体に接触させた後に乾燥し、更に焼成する方法を採用することができる。また、必要に応じて前記担体を予め熱処理して安定化させた後に、前記添加物を担持させてもよい。なお、このような添加成分を担持させる場合には、前記担体に前記添加成分と前記貴金属とを担持させる順序は特に制限されない。
【００５５】
また、本発明の排ガス浄化用触媒においては、前記担体に鉄が更に担持されていることが好ましい。このようにしてＦｅを担持させることで、還元雰囲気下においてはＦｅが貴金属と合金化し、他方、酸化雰囲気下においてはＦｅが酸化物として貴金属の表面及び周辺に析出することから、貴金属の粒成長をより十分に抑制することができ、触媒活性の低下をより十分に抑制できる傾向にあり、更には、後述する本発明の排ガス浄化用触媒の再生方法を採用した再生処理を施した際に、活性点である貴金属をより微細化し、触媒活性を再生させることが可能となる傾向にある。
【００５６】
このような鉄の担持量としては、金属換算で前記貴金属の量に対するモル比（鉄の量／貴金属の量）が０．８〜１２（より好ましくは１〜１０）の範囲となる量であることが好ましい。このようなモル比が前記下限未満では、鉄の担持量が少なく貴金属の粒成長を抑制する効果が十分に得られなくなる傾向にあり、前記上限を超えると、過剰に担持された鉄が担体の比表面積を低下させ、更には貴金属の表面を覆ってしまったりするため触媒活性が低下する傾向にある。
【００５７】
また、本発明の排ガス浄化用触媒において、前記担体に担持されている前記鉄の担持状態は特に制限されないが、前記鉄が前記貴金属のより近傍に担持されていることが好ましい。前記鉄を前記貴金属のより近傍に担持させることで、貴金属の粒成長を抑制する効果がより向上する傾向にあり、後述する本発明の排ガス浄化用触媒の再生方法を採用した再生処理を施した際に、活性点である貴金属をより微細化し、触媒活性を再生させることができる傾向にある。
【００５８】
また、このような鉄を担持させる方法としては特に制限されず、例えば、鉄の塩（例えば、炭酸塩、硝酸塩、クエン酸塩、酢酸塩、硫酸塩）や錯体を含有する水溶液を前記担体に接触させた後に乾燥し、更に焼成する方法を採用することができる。なお、このような鉄の担持は前記貴金属と同時に行ってもよく、例えば、貴金属の塩の水溶液と鉄の塩の水溶液の混合液を前記担体に接触させた後に乾燥し、更に焼成する方法を採用することができる。
【００５９】
また、本発明の排ガス浄化用触媒の形態は特に制限されず、ハニカム形状のモノリス触媒、ペレット形状のペレット触媒等の形態とすることができる。ここで用いられる基材も特に制限されず、得られる触媒の用途等に応じて適宜選択されるが、ＤＰＦ基材、モノリス状基材、ペレット状基材、プレート状基材等が好適に採用される。また、このような基材の材質も特に制限されないが、コーディエライト、炭化ケイ素、ムライト等のセラミックスからなる基材や、クロム及びアルミニウムを含むステンレススチール等の金属からなる基材が好適に採用される。さらに、このような触媒を製造する方法も特に制限されず、例えば、モノリス触媒を製造する場合は、コーディエライトや金属箔から形成されたハニカム形状の基材に、上述の担体の粉末からなるコート層を形成し、それに貴金属を担持せしめる方法がある。好ましくは、上述の担体の粉末に予め貴金属を担持せしめた後、その貴金属担持粉末を用いて前記基材にコート層を形成する方法で製造するのがよい。
【００６０】
さらに、このような本発明の排ガス浄化用触媒は長期間使用して担体に担持されている貴金属が粒成長した場合には、後述の本発明の排ガス浄化用触媒の再生方法を施すことで貴金属を再分散させ、触媒活性を十分に再生させることが可能である。そして、このような再生処理を施した後の担体に担持されている貴金属の粒子径としては、高い触媒活性を得るという観点から、３ｎｍ以下（より好ましくは２ｎｍ以下）であることが好ましい。
【００６１】
以上、本発明の排ガス浄化用触媒について説明したが、以下において、本発明の排ガス浄化用触媒の再生方法について説明する。
【００６２】
本発明の排ガス浄化用触媒の再生方法は、上記本発明の排ガス浄化用触媒に対して、酸素を含む酸化雰囲気中にて加熱する酸化処理、及び還元処理を施すことを特徴とする方法である。
【００６３】
本発明にかかる酸化処理が行われる酸化雰囲気としては、酸素が少しでも含まれていればそれに相当するモル数の貴金属を酸化することができるが、酸素の濃度が１体積％以上であることが好ましく、１〜２０体積％であることがより好ましい。酸素の濃度が前記下限未満では、担体上の貴金属の再分散が十分に進行しない傾向にあり、他方、酸素の濃度は高ければ高いほど酸化という観点からは良いが、空気中の酸素濃度を超える２０体積％超とするためには酸素ボンベ等の特別な装置が必要となりコストが高騰する傾向にある。また、本発明にかかる酸化雰囲気中の酸素以外のガスとしては、還元性ガスを含まないことが好ましく、窒素ガス又は不活性ガスを用いることが好ましい。
【００６４】
本発明にかかる酸化処理における加熱温度は、担持されている貴金属が酸化される温度であればよいが、５００〜１０００℃の範囲の温度とすることが好ましい。酸化処理温度が５００℃未満では、担体上の貴金属が再分散する速度が極端に遅くなって十分に進行しない傾向にあり、他方、１０００℃を超えると担体自体の熱収縮が起こり易くなり、触媒活性が低下する傾向にある。
【００６５】
また、本発明にかかる酸化処理に要する時間は、酸化処理温度等に応じて適宜選択され、温度が低ければ長時間必要となり、温度が高ければ短時間でよい傾向にある。酸化処理温度が５００〜１０００℃であれば、酸化処理一工程あたりの時間は２秒〜１時間程度であることが好ましい。酸化処理時間が２秒未満では担体上の貴金属の再分散が十分に進行しない傾向にあり、他方、１時間を超えると貴金属の再分散作用が飽和する傾向にある。
【００６６】
本発明にかかる酸化処理は、排ガス浄化用触媒を排気系から取り出して所定の処理装置内で行ってもよいが、内燃機関の排気系に装着した状態で実施することが好ましい。それによって酸化処理工数を大きく低減することができ、しかも酸化処理後に排ガスを流通させることによって貴金属の酸化物を還元させることが可能となる。このように排気系に排ガス浄化用触媒を装着した状態で酸化処理する場合、例えば触媒の上流側に設けられた空気弁から空気を多量に導入したり、混合気の空燃比（Ａ／Ｆ）を高くしたり、その逆に燃料の供給量を大幅に減らしたりして、混合気の空燃比（Ａ／Ｆ）を高くすることによって実施することができる。また、加熱手段としては、特定の加熱装置によって触媒を加熱してもよいし、触媒上における反応熱を利用して加熱してもよい。
【００６７】
上記のように排気系に装着した状態で酸化処理を実行すれば、触媒性能の劣化の程度に対応してリアルタイムで酸化処理を施すことも可能となる。例えば、自動車の運転時間や走行距離に応じて定期的に酸化処理を行ってもよいし、触媒の下流にＮＯｘセンサーやＣＯセンサーを設けて触媒性能を検出し、その値が基準値を超えた場合に酸化処理を行うようにしてもよい。
【００６８】
本発明にかかる還元処理は、水素、一酸化炭素等の還元性ガスが存在する雰囲気下で前記触媒を加熱することによって実施することができる。よって、エンジン排気は全体としてストイキ雰囲気であっても還元性ガスを含むことから、貴金属を十分に還元処理できる。さらに、還元処理においては、還元性ガスが少しでも含まれていればよいが、還元性ガスの濃度が０．１体積％以上であることが好ましい。還元性ガスの濃度が前記下限未満では、担体上の貴金属が活性な状態に戻りにくくなる傾向にある。また、本発明にかかる還元性雰囲気中の還元性ガス以外のガスとしては、酸化性ガスを含まないことが好ましく、窒素ガス又は不活性ガスを用いることが好ましい。
【００６９】
本発明にかかる還元処理における加熱温度は、前記酸化処理により酸化された貴金属の酸化物が還元される温度であればよいが、２００℃以上であることが好ましく、４００〜１０００℃の範囲の温度とすることが好ましい。還元処理温度が２００℃未満では、担体上の貴金属の酸化物が十分に還元されない傾向にあり、他方、前記上限を超えると担体自体の熱収縮が起こり易くなり、触媒活性が低下する傾向にある。
【００７０】
また、本発明にかかる還元処理に要する時間は、還元処理温度等に応じて適宜選択され、温度が低ければ長時間必要となり、温度が高ければ短時間でよい傾向にある。還元処理温度が２００℃以上であれば、還元処理一工程あたりの時間は２秒〜５分程度であることが好ましい。還元処理時間が前記下限未満では担体上の貴金属の酸化物が十分に還元されない傾向にあり、他方、前記上限を超えると貴金属の酸化物の還元作用が飽和してしまう傾向にある。
【００７１】
本発明にかかる還元処理も、排ガス浄化用触媒を排気系から取り出して所定の処理装置内で行ってもよいが、内燃機関の排気系に装着した状態で実施することが好ましい。それによって還元処理工数を大きく低減することができ、しかも前記酸化処理後に単に排ガスを流通させることによって貴金属の酸化物を還元させることが可能となる。このように排気系に排ガス浄化用触媒を装着した状態で還元処理する場合、例えば、自動車の排ガス浄化用触媒の場合には、化学量論的に等量比にあるストイキ雰囲気或いは酸素が不足するリッチ雰囲気の排ガスを排ガス浄化用触媒に接触させることによって実施することが好ましい。これにより排ガス浄化用触媒を排気系に装着したまま酸化処理と還元処理を施すことができ、空燃比制御の一環として本発明の再生処理を実施することが可能となる。また、加熱手段としては、特定の加熱装置によって触媒を加熱してもよいし、排ガスの熱を利用して加熱してもよい。
【００７２】
なお、前記酸化処理と前記還元処理とがそれぞれ一工程の場合は酸化処理の後に還元処理が施されるが、本発明の再生方法においては前記酸化処理と前記還元処理とを交互に繰り返してもよく、その場合は酸化処理が先であっても還元処理が先であってもよい。また、前記酸化処理と前記還元処理とを交互に繰り返す場合、前者の処理の合計時間と後者の処理の合計時間はいずれも特に制限されない。
【００７３】
そして、このような本発明の再生処理を施すことで、粒成長した貴金属の粒子径を３ｎｍ以下（より好ましくは２ｎｍ以下）に微細化させることが可能となる。このような再生処理を施して前記担体に担持されている前記粒径に貴金属粒子を微細化させることで、触媒活性をより十分に再生させることが可能となる。
【実施例】
【００７４】
以下、実施例及び比較例に基づいて本発明をより具体的に説明するが、本発明は以下の実施例に限定されるものではない。
【００７５】
（実施例１）
先ず、担体としてセリウム−ジルコニウム−プラセオジム−ランタン複合酸化物（ＣｅＯ２−ＺｒＯ２−Ｐｒ２Ｏ３−Ｌａ２Ｏ３）を製造した。すなわち、先ず、２８ｗｔ％の硝酸セリウム水溶液２１７．３ｇ、１８ｗｔ％のオキシ硝酸ジルコニウム水溶液２０５．４ｇ、硝酸プラセオジウム２．１８ｇ、硝酸ランタン２．８９ｇ、ノニオン系界面活性剤（ライオン社製、商品名：レオコン）１０ｇをイオン交換水２Ｌに溶解し、２５ｗｔ％のアンモニア水を陽イオンに対して１．２倍当量添加し、得られた共沈殿物を濾過、洗浄して担体前駆体を得た。次に、得られた担体前駆体を１１０℃で乾燥した後、１０００℃で５時間大気中にて焼成してセリウム−ジルコニウム−プラセオジム−ランタン複合酸化物からなる蛍石型構造の担体（組成比：５３ｍｏｌ％ＣｅＯ２、４５ｍｏｌ％ＺｒＯ２、０．５ｍｏｌ％Ｐｒ２Ｏ３、０．５ｍｏｌ％Ｌａ２Ｏ３、担体に対する金属元素の量Ｍ（金属換算）：５５ｍｏｌ％）を得た。なお、得られた担体の格子定数は５．３０４Åであった。
【００７６】
次に、前記担体に貴金属を担持せしめて本発明の排ガス浄化触媒を製造した。すなわち、イオン交換水２００ｍｌにジニトロジアミン白金の硝酸水溶液（白金濃度：４重量％）０．６２５ｇを混合した混合液に、前述のようにして得られた担体２５ｇを加えて含浸担持せしめた後、大気中において５００℃で３時間焼成して本発明の排ガス浄化用触媒（Ｐｔ（０．１ｇ）／ＣｅＯ２−ＺｒＯ２−Ｐｒ２Ｏ３−Ｌａ２Ｏ３（１００ｇ））を得た。
【００７７】
（実施例２）
先ず、担体としてセリウム−ジルコニウム−プラセオジム−イットリウム複合酸化物（ＣｅＯ２−ＺｒＯ２−Ｐｒ２Ｏ３−Ｙ２Ｏ３）を製造した。すなわち、先ず、２８ｗｔ％の硝酸セリウム水溶液２１８．１ｇ、１８ｗｔ％のオキシ硝酸ジルコニウム水溶液２０１．７ｇ、硝酸プラセオジウム２．１９ｇ、硝酸イットリウム５．１３ｇ、ノニオン系界面活性剤（ライオン社製、商品名：レオコン）１０ｇをイオン交換水２Ｌに溶解し、２５ｗｔ％のアンモニア水を陽イオンに対して１．２倍当量添加し、得られた共沈殿物を濾過、洗浄して担体前駆体を得た。次に、得られた担体前駆体を１１０℃で乾燥した後、１０００℃で５時間大気中にて焼成してセリウム−ジルコニウム−プラセオジム−イットリウム複合酸化物からなる蛍石型構造の担体（組成比：５３ｍｏｌ％ＣｅＯ２、４４ｍｏｌ％ＺｒＯ２、０．５ｍｏｌ％Ｐｒ２Ｏ３、１ｍｏｌ％Ｙ２Ｏ３、担体に対する金属元素の量Ｍ（金属換算）：５６ｍｏｌ％）を得た。なお、得られた担体の格子定数は５．３０４Åであった。
【００７８】
次に、前記担体に貴金属を担持せしめて本発明の排ガス浄化触媒を製造した。すなわち、イオン交換水２００ｍｌにジニトロジアミン白金の硝酸水溶液（白金濃度：４重量％）１．５６３ｇを混合した混合液に、前述のようにして得られた担体２５ｇを加えて含浸担持せしめた後、大気中において５００℃で３時間焼成して本発明の排ガス浄化用触媒（Ｐｔ（０．２５ｇ）／ＣｅＯ２−ＺｒＯ２−Ｐｒ２Ｏ３−Ｙ２Ｏ３（１００ｇ））を得た。
【００７９】
（実施例３）
先ず、担体としてセリウム−ジルコニウム複合酸化物（ＣｅＯ２−ＺｒＯ２）を製造した。すなわち、先ず、２８ｗｔ％の硝酸セリウム水溶液２７３．３ｇ、１８ｗｔ％のオキシ硝酸ジルコニウム水溶液１３０．４ｇ、ノニオン系界面活性剤（ライオン社製、商品名：レオコン）１０ｇをイオン交換水２Ｌに溶解し、２５ｗｔ％のアンモニア水を陽イオンに対して１．２倍当量添加し、得られた共沈殿物を濾過、洗浄して担体前駆体を得た。次に、得られた担体前駆体を１１０℃で乾燥した後、１０００℃で５時間大気中にて焼成してセリウム−ジルコニウム複合酸化物からなる蛍石型構造の担体（組成比：７０ｍｏｌ％ＣｅＯ２、３０ｍｏｌ％ＺｒＯ２、担体に対する金属元素の量Ｍ（金属換算）：７０ｍｏｌ％）を得た。なお、得られた担体の格子定数は５．３３４Åであった。
【００８０】
次に、前記担体に貴金属を担持せしめて本発明の排ガス浄化触媒を製造した。すなわち、イオン交換水２００ｍｌにジニトロジアミン白金の硝酸水溶液（白金濃度：４重量%）１．５６３ｇを混合した混合液に、前述のようにして得られた担体２５ｇを加えて含浸担持せしめた後、大気中において５００℃で３時間焼成して本発明の排ガス浄化用触媒（Ｐｔ（０．２５ｇ）／ＣｅＯ２−ＺｒＯ２（１００ｇ））を得た。
【００８１】
（実施例４）
先ず、担体としてセリウム−ジルコニウム−イットリウム複合酸化物（ＣｅＯ２−ＺｒＯ２−Ｙ２Ｏ３）を製造した。すなわち、先ず、２８ｗｔ％の硝酸セリウム水溶液２４２．６ｇ、１８ｗｔ％のオキシ硝酸ジルコニウム水溶液１５７．６ｇ、硝酸イットリウム１２．６ｇ、ノニオン系界面活性剤（ライオン社製、商品名：レオコン）１０ｇをイオン交換水２Ｌに溶解し、２５ｗｔ％のアンモニア水を陽イオンに対して１．２倍当量添加し、得られた共沈殿物を濾過、洗浄して担体前駆体を得た。次に、得られた担体前駆体を１１０℃で乾燥した後、１０００℃で５時間大気中にて焼成してセリウム−ジルコニウム−イットリウム複合酸化物からなる蛍石型構造の担体（組成比：６０ｍｏｌ％ＣｅＯ２、３５ｍｏｌ％ＺｒＯ２、２．５ｍｏｌ％Ｙ２Ｏ３、担体に対する金属元素の量Ｍ（金属換算）：６５ｍｏｌ％）を得た。なお、得られた担体の格子定数は５．３０５Åであった。
【００８２】
次に、前記担体に貴金属を担持せしめて本発明の排ガス浄化触媒を製造した。すなわち、先ず、イオン交換水２００ｍｌに硝酸バリウム０．１６９ｇを混合した混合液に、前述のようにして得られた担体２５ｇを加えて含浸担持せしめた後、大気中において５００℃で５時間焼成して触媒前駆体を得た。次に、イオン交換水２００ｍｌにジニトロジアミン白金の硝酸水溶液（白金濃度：４重量%）１．５６３ｇを混合した混合液に前記触媒前駆体２５ｇを加えて含浸担持せしめた後、大気中において５００℃で３時間焼成して本発明の排ガス浄化用触媒（Ｐｔ（０．５ｇ）／ＣｅＯ２−ＺｒＯ２−Ｙ２Ｏ３−ＢａＯ（１００ｇ））を得た。
【００８３】
（実施例５）
前記混合液に混合する硝酸バリウムの量を０．３３８ｇに代えた以外は実施例４と同様にして本発明の排ガス浄化用触媒（Ｐｔ（０．５ｇ）／ＣｅＯ２−ＺｒＯ２−Ｙ２Ｏ３−ＢａＯ（１００ｇ））を得た。
【００８４】
（実施例６）
前記混合液に混合するジニトロジアミン白金の硝酸水溶液（白金濃度：４重量％）の量を３．１２５ｇに変更した以外は実施例１と同様の方法で本発明の排ガス浄化用触媒（Ｐｔ（０．５ｇ）／ＣｅＯ２−ＺｒＯ２−Ｐｒ２Ｏ３−Ｌａ２Ｏ３（１００ｇ））を得た。
【００８５】
（比較例１）
前記混合液に混合するジニトロジアミン白金の硝酸水溶液（白金濃度：４重量％）の量を６．２５ｇに変更した以外は実施例１と同様の方法で比較のための排ガス浄化用触媒（Ｐｔ（１ｇ）／ＣｅＯ２−ＺｒＯ２−Ｐｒ２Ｏ３−Ｌａ２Ｏ３（１００ｇ））を得た。
【００８６】
（比較例２）
ノニオン系界面活性剤を混合しなかった以外は実施例３と同様の方法で比較のための排ガス浄化用触媒（Ｐｔ（０．２５ｇ）／ＣｅＯ２−ＺｒＯ２（１００ｇ））を得た。
【００８７】
＜耐久試験Ａ（１０００℃）＞
実施例１〜３及び比較例１〜２で得られた排ガス浄化用触媒を用いて、三元触媒の耐久モードを模擬したリッチ／リーン耐久試験を実施した。すなわち、先ず、各触媒を、冷間等方圧加圧法（ＣＩＰ法）を採用して１ｔ／ｃｍ２の圧力で直径０．５〜１ｍｍの大きさに粉砕し、ペレット状の触媒とした。次に、得られたペレット状の触媒１．５ｇに対して３３３ｃｃ／分となるようにしてリッチガス（ＣＯ（３．７５容量％）／Ｈ２（１．２５容量％）／Ｈ２Ｏ（３容量％）／Ｎ２（ｂａｌａｎｃｅ））と、リーンガス（Ｏ２（５容量％）／Ｈ２Ｏ（３容量％）／Ｎ２（ｂａｌａｎｃｅ））とを５分ごとに交互に流入させ（モデルガス雰囲気下）、１０００℃の温度条件で５時間保持した（耐久試験Ａ）。このような耐久試験後の各触媒の比表面積、貴金属の平均粒子径を求め、得られた結果を表２に示す。なお、貴金属の平均粒子径は、特開２００４−３４０６３７号公報に記載されているＣＯ化学吸着法によって求めた。
【００８８】
また、このような耐久試験後の比表面積値を用いて、各触媒に対して、下記式（４）：
Ｘ＝（σ／１００）×Ｓ／ｓ÷Ｎ×Ｍｎｍ×１００      （４）
（式中のσ、Ｓ、ｓ、Ｎ及びＭｎｍは前記式（１）と同様である。）
を計算して得られる基準値Ｘに対するＰｔの担持量Ｖの割合（Ｖ／Ｘ）を求めた。得られた結果を表２に示す。なお、本発明の排ガス浄化用触媒（実施例１〜２）の前記式（４）を計算して得られる基準値Ｘに対するＰｔの担持量Ｖの割合（Ｖ／Ｘ）は、それぞれ約０．５９（実施例１）、約１．２３（実施例２）、約０．５１（実施例３）であった。他方、比較のための排ガス浄化用触媒においては、それぞれ約５．５８（比較例１）、約７．５０倍（比較例２）であった。
【００８９】
＜三元触媒活性の評価＞
実施例１、３及び比較例１〜２で得られた排ガス浄化用触媒（初期）と、耐久試験Ａ後の実施例１、３及び比較例１〜２の排ガス浄化用触媒とをそれぞれ用いて、表１に示すストイキモデルガスにＣＯ（７５容量％）／Ｈ２（２５容量％）またはＯ２（１００容量％）よってλ＝１±０．０２（２ｓｅｃ）とした変動雰囲気ガスを、触媒１ｇに対して３．５Ｌ／ｍｉｎの流量で流し、５５０℃で１０分間処理した後、昇温速度１２℃／ｍｉｎで１００℃〜５５０℃まで昇温し、各成分の５０％浄化温度を測定した。プロピレン（Ｃ３Ｈ６）の５０％浄化温度を表２に示す。なお、表２に示すプロピレンの５０％浄化温度は三元触媒性能の目安であり、この温度が低いほど触媒が高活性であることを意味する。
【００９０】
また、実施例１で得られた排ガス浄化用触媒（初期）を基準として、耐久試験Ａ後のＰｔの単位量あたりのＣＯ吸着量を比較した（比活性の測定）。結果を表２に示す。なお、このようにして得られる比活性の値は、１よりも大きな値になるほど実施例１で得られた触媒（初期）よりも活性が高いことを示し、１に近いほど実施例１で得られた触媒（初期）とＰｔの単位量あたりの活性が近いことを示し、１よりも小さな値になるほどＰｔの単位量あたりの活性が実施例１で得られた触媒（初期）よりも低いことを示す。
【００９１】
【表１】
2007289921.tif 000005
【００９２】
【表２】
2007289921.tif 000006
【００９３】
表２に示す実施例１及び比較例１で得られた各排ガス浄化用触媒の耐久試験後の三元触媒性能（プロピレンの５０％浄化温度）の結果から、Ｐｔ担持量が実施例１で得られた触媒の１０倍となっている比較例１で得られた触媒の方が、より高い活性を示していることが分かる。しかしながら、比較例１で得られた触媒が耐久試験後に比活性の値が０．０４にまで低下しているのに対して、実施例１で得られた触媒は耐久試験後においても比活性の値が０．８５という高い値を保持していた。このような結果から、本発明の排ガス浄化用触媒（実施例１）は、触媒性能の劣化を十分に抑制できることが確認された。これは、実施例１で得られた排ガス浄化用触媒においては、担体表面に貴金属量に対する十分な保持サイトがあるために、Ｐｔの粒成長が抑制されて耐久試験前後での性能差が小さいのに対して、比較例１で得られた排ガス浄化用触媒においては、耐久試験後に余剰なＰｔが粒成長して初期性能に対して著しく触媒活性が低下したことに起因すると推察される。このような観点から、比較例１で得られた排ガス浄化用触媒は、反応に寄与しない余剰なＰｔが担持された非効率的な触媒であると言える。
【００９４】
また、実施例３及び比較例２で得られた排ガス浄化用触媒の耐久試験後の三元触媒性能（プロピレンの５０％浄化温度）を比較すると、同じＰｔ量、同じ担体組成であるにも関わらず、プロピレンの５０％浄化温度に１００℃近い差があることが分かる。このような結果は、実施例２で得られた排ガス浄化用触媒と用いた担体の組成が同じであっても、比較例２で得られた排ガス浄化用触媒に用いられた担体は比表面積が十分でないために、担体表面に貴金属量に対して十分な保持サイトが無く、貴金属を高分散状態で保持できないことに起因するものと推察される。
【００９５】
＜耐久試験Ｂ（９５０℃）＞
実施例１、２、４〜６及び比較例１で得られた排ガス浄化用触媒を用い、三元触媒の耐久モードを模擬したリッチ／リーン耐久試験を実施した。すなわち、先ず、各触媒を、冷間等方圧加圧法（ＣＩＰ法）を採用して１ｔ／ｃｍ２の圧力で直径０．５〜１ｍｍの大きさに粉砕し、ペレット状の触媒とした。次に、得られたペレット状の触媒３ｇに対して５００ｃｃ／分となるようにしてリッチガス（ＣＯ（５容量％）／ＣＯ２（１０容量％）／Ｈ２Ｏ（３容量％）／Ｎ２（ｂａｌａｎｃｅ））と、リーンガス（Ｏ２（５容量％）／ＣＯ２（１０容量％）／Ｈ２Ｏ（３容量％）／Ｎ２（ｂａｌａｎｃｅ））とを５分ごとに交互に流入させ（モデルガス雰囲気下）、９５０℃の温度条件で５時間保持した（耐久試験）。
このような耐久試験後の各触媒の比表面積、貴金属の平均粒子径を求め、得られた結果を表３に示す。なお、貴金属粒子の平均粒子径は、特開２００４−３４０６３７号公報に記載されているＣＯ化学吸着法によって求めた。
【００９６】
＜再生処理条件＞
耐久試験Ｂ後の実施例１、２、４〜６及び比較例１の排ガス浄化用触媒をそれぞれ０．７ｇ用い、触媒０．７ｇあたり１５０ｍｌ／分となるようにＯ２（２０容量％）／Ｈｅ（８０容量％）からなるガスを流入させた酸化雰囲気中において８００℃で１５分間それぞれ酸化処理（再分散処理）を施し、貴金属の再分散を試みた。このような再分散処理後の各排ガス浄化用触媒の貴金属の平均粒子径を表３に示す。なお、貴金属の平均粒子径は、特開２００４−３４０６３７号公報に記載されているＣＯ化学吸着法によって求めた。このような再分散処理及びＣＯ化学吸着法の還元前処理をもって、各排ガス浄化用触媒に対する酸化処理と還元処理を実現し、これを再生処理とした。
【００９７】
【表３】
2007289921.tif 000007
【００９８】
表３に示す結果からも明らかなように、実施例１、２、４〜６で得られた排ガス浄化用触媒は耐久試験後のＰｔの粒成長が抑制されていることが確認された。また、実施例１、２、４〜６で得られた排ガス浄化用触媒においては、Ｐｔの単位量あたりの活性（比活性）が耐久試験後においても０．１７以上と高く、更には再生処理によってＰｔ粒子径が微細化し、比活性が０．４近くまで再生することが確認された。これに対して、比較例１で得られた排ガス浄化用触媒においては、貴金属が粒成長し、比活性も０．１以下に減少していることが確認された。また、再生処理を施しても比活性があまり再生しないことが確認された。
【００９９】
また、実施例４、５で得られた排ガス浄化用触媒は、アルカリ土類金属であるバリウムを担体表面に担持したのちに貴金属を担持して得られたものであり、Ｐｔの粒成長がより抑制されることが確認された。このような結果は、バリウム添加による担体の塩基性向上によるものと推察する。また、表３の式（４）を計算して得られる基準値Ｘに対するＰｔの担持量Ｖの割合（Ｖ／Ｘ）は、担体に担持したバリウム量がバルク全体に均一として計算した値となるため実際よりも小さくなることに起因するものとも推察される。実施例６で得られた排ガス浄化用触媒においても、Ｐｔの粒成長が抑制され、再生処理によってＰｔが微細化して比活性が再生していることが確認され、実施例４、５で得られた排ガス浄化用触媒においては、さらにそれらの効果が顕著であることが確認された。
【産業上の利用可能性】
【０１００】
以上説明したように、本発明によれば、高温の排ガスに長時間晒されても貴金属の粒成長を十分に抑制して触媒活性の低下を十分に抑制することができ、しかも使用に際して貴金属が粒成長した場合においても貴金属を再分散させて触媒活性を容易に再生させ、担持させた貴金属の単位量あたりの触媒活性が十分に高く、優れた触媒活性を発揮することが可能な排ガス浄化用触媒、並びにその排ガス浄化用触媒の再生方法を提供することが可能となる。
【０１０１】
したがって、本発明は、自動車エンジンから排出される排ガス中のＨＣ、ＣＯ、ＮＯｘ等の有害成分を除去するための排ガス浄化用触媒を長時間にわたって触媒活性の劣化を抑制し再生させるための技術として非常に有用である。
【図面の簡単な説明】
【０１０２】
【図１】担体としてＣｅ０．６Ｚｒ０．４Ｏ２（Ｍ＝６０ｍｏｌ％、格子定数ａ＝５．３０４９１５Å）及び貴金属としてＰｔ（Ｍｎｍ＝１９５．０９）を用いた場合において、担体の比表面積Ｓと、式（１）により算出される貴金属の量の基準値Ｘとの関係を示すグラフである。なお、図１の斜線部分は、基準値Ｘの２倍以下かつ０．０１〜０．８ｇの範囲（請求項１）を示す。
【図１】
2007289921.tif 000009